(57)【要約】【課題】光記録層と接着剤層との界面で十分な強度の反射光を検出することができ、かつ接着剤層における散乱光が少なく、ノイズの少ない多層光記録媒体、ならびにその製造に用いることのできる多層光記録媒体製造用シートおよび接着剤を提供する。【解決手段】光記録層１１と、接着剤層１２とを積層してなる多層光記録媒体１０を製造するための多層光記録媒体製造用シート１であって、光記録層１１と、接着剤層１２とが積層されており、接着剤層１２は、構成モノマー成分として、フッ素含有モノマーおよび／またはケイ素含有モノマーを含む重合体を主成分とする接着剤によって構成され、かつ、接着剤層１２は、ドメイン構造を有しないか、ドメインの大きさが１００ｎｍ以下のドメイン構造を有しており、フッ素含有モノマーおよびケイ素含有モノマーの合計含有量は、重合体における構成モノマー成分としてのモノマー全量を１００質量％としたときに、１０〜１００質量％である多層光記録媒体製造用シート１。【選択図】図１
2014067464.tif 000002
【特許請求の範囲】
【請求項１】
光記録層と、接着剤層とを積層してなる多層光記録媒体を製造するための多層光記録媒体製造用シートであって、
光記録層と、接着剤層とが積層されており、
前記接着剤層は、構成モノマー成分として、フッ素含有モノマーおよび／またはケイ素含有モノマーを含む重合体を主成分とする接着剤によって構成され、かつ、前記接着剤層は、ドメイン構造を有しないか、ドメインの大きさが１００ｎｍ以下のドメイン構造を有しており、
前記フッ素含有モノマーおよび前記ケイ素含有モノマーの合計含有量は、前記重合体における構成モノマー成分としてのモノマー全量を１００質量％としたときに、１０〜１００質量％である
ことを特徴とする多層光記録媒体製造用シート。
【請求項２】
前記フッ素含有モノマーは、フッ素含有アクリル系モノマーであり、前記ケイ素含有モノマーは、ケイ素含有アクリル系モノマーであることを特徴とする請求項１に記載の多層光記録媒体製造用シート。
【請求項３】
前記重合体は、構成モノマー成分として、官能基を有するアクリル系モノマーを含有することを特徴とする請求項１または２に記載の多層光記録媒体製造用シート。
【請求項４】
前記重合体は、架橋剤によって架橋されていることを特徴とする請求項１〜３のいずれか一項に記載の多層光記録媒体製造用シート。
【請求項５】
前記架橋剤は、金属系架橋剤、エポキシ系架橋剤およびアジリジン系架橋剤からなる群から選ばれる少なくとも１種であることを特徴とする請求項４に記載の多層光記録媒体製造用シート。
【請求項６】
前記接着剤層は、屈折率が１．４５以下であることを特徴とする請求項１〜５のいずれか一項に記載の多層光記録媒体製造用シート。
【請求項７】
前記光記録層は、光子吸収性材料を含有することを特徴とする請求項１〜６のいずれか一項に記載の多層光記録媒体製造用シート。
【請求項８】
請求項１〜７のいずれか一項に記載の多層光記録媒体製造用シートを用いて得られることを特徴とする多層光記録媒体。
【請求項９】
光記録層と、接着剤層とを積層してなり、
前記接着剤層は、構成モノマー成分として、フッ素含有モノマーおよび／またはケイ素含有モノマーを含む重合体を主成分とする接着剤によって構成され、かつ、前記接着剤層は、ドメイン構造を有しないか、ドメインの大きさが１００ｎｍ以下のドメイン構造を有しており、
前記フッ素含有モノマーおよび前記ケイ素含有モノマーの合計含有量は、前記重合体における構成モノマー成分としてのモノマー全量を１００質量％としたときに、１０〜１００質量％であることを特徴とする多層光記録媒。
【請求項１０】
構成モノマー成分として、フッ素含有モノマーおよび／またはケイ素含有モノマーを含む重合体を主成分とする接着剤であって、
前記フッ素含有モノマーおよび前記ケイ素含有モノマーの合計含有量は、前記（メタ）アクリル酸エステル共重合体における構成モノマー成分としてのモノマー全量を１００質量％としたときに、１０〜１００質量％であり、
前記接着剤は、ドメイン構造を有しないか、ドメインの大きさが１００ｎｍ以下のドメイン構造を有しており、
前記接着剤を厚さ１０μｍの接着剤層にしたときの屈折率は、１．４５以下である
ことを特徴とする接着剤。
【発明の詳細な説明】
【技術分野】
【０００１】
本発明は、光記録層と接着剤層とを積層してなる多層光記録媒体、ならびにその製造に用いることのできる多層光記録媒体製造用シートおよび接着剤に関するものである。
【背景技術】
【０００２】
近年、光記録媒体における記録情報の高密度化を目的として、多光子吸収性材料を利用した多層光記録媒体が提案されている。この多層光記録媒体におけるクロストークを低減するために、光記録層と光記録層との層間に非光記録層を介在させる構成が提案されている（例えば、特許文献１及び２参照）。
【０００３】
上記のような構造の多層光記録媒体を製造するには、通常、スピンコート法によって各層を形成し、積層する方法が用いられる。しかしながら、かかる方法では、多層光記録媒体の大面積化が困難であり、材料が制限されるなどの問題があった。
【０００４】
上記の問題を解決するために、感光材料を含む光記録層と接着剤層とが積層されてなる感圧接着性シートを使用して多層光記録媒体を製造する方法が提案されている（特許文献３参照）。この感圧接着性シートを用いる製造方法によれば、多層光記録媒体を簡便にかつ大面積で製造することができる。
【先行技術文献】
【特許文献】
【０００５】
【特許文献１】特開平１１−２５０４９６号公報
【特許文献２】特開２０００−６７４６４号公報
【特許文献３】特開２００５−２０９３２８号公報
【発明の概要】
【発明が解決しようとする課題】
【０００６】
ところで、従来の多層記録媒体においては、スパッタ等により反射層を設けることにより、反射層の界面での反射光を利用して各層の検出を行っている。近年、上記のような多層記録媒体において、光記録層と接着剤層との界面からの反射光を利用して各層の界面を検出することにより、光記録層から情報の読み取りを行うことが検討されている。
【０００７】
このように光記録層と接着剤層との界面からの反射光を利用する場合、反射層を設ける場合に比べて、強度の弱い反射光を検出しなければならない。従来の接着剤層は、屈折率が比較的高く、光記録層との屈折率差が小さいため、検出に必要な強度の反射光を得ることが難しいという問題があった。また、接着剤層の相分離状態によっては、散乱光が多く、その散乱光が反射光を検出する際のノイズとなり、反射光の検出不良が発生することがあった。
【０００８】
本発明は、上記の実状に鑑みてなされたものであり、光記録層と接着剤層との界面で十分な強度の反射光を検出することができ、かつ接着剤層における散乱光が少なく、ノイズの少ない多層光記録媒体、ならびにその製造に用いることのできる多層光記録媒体製造用シートおよび接着剤を提供することを目的とする。
【課題を解決するための手段】
【０００９】
上記目的を達成するために、第１に本発明は、光記録層と、接着剤層とを積層してなる多層光記録媒体を製造するための多層光記録媒体製造用シートであって、光記録層と、接着剤層とが積層されており、前記接着剤層は、構成モノマー成分として、フッ素含有モノマーおよび／またはケイ素含有モノマーを含む重合体を主成分とする接着剤によって構成され、かつ、前記接着剤層は、ドメイン構造を有しないか、ドメインの大きさが１００ｎｍ以下のドメイン構造を有しており、前記フッ素含有モノマーおよび前記ケイ素含有モノマーの合計含有量は、前記重合体における構成モノマー成分としてのモノマー全量を１００質量％としたときに、１０〜１００質量％であることを特徴とする多層光記録媒体製造用シートを提供する（発明１）。
【００１０】
上記発明（発明１）における接着剤層は、屈折率が低く、光記録層との屈折率差が大きいため、光記録層と接着剤層との界面で、検出に必要な十分な強度の反射光を得ることができる。また、上記発明（発明１）における接着剤層は、散乱光が少ないため、光記録層と接着剤層との界面で反射光を検出する際のノイズが少なく、反射光の検出不良の発生を抑制することができる。
【００１１】
上記発明（発明１）において、前記フッ素含有モノマーは、フッ素含有アクリル系モノマーであり、前記ケイ素含有モノマーは、ケイ素含有アクリル系モノマーであることが好ましい（発明２）。
【００１２】
上記発明（発明１，２）において、前記重合体は、構成モノマー成分として、官能基を有するアクリル系モノマーを含有することが好ましい（発明３）。
【００１３】
上記発明（発明１〜３）において、前記重合体は、架橋剤によって架橋されていることが好ましい（発明４）。
【００１４】
上記発明（発明４）において、前記架橋剤は、金属系架橋剤、エポキシ系架橋剤およびアジリジン系架橋剤からなる群から選ばれる少なくとも１種であることが好ましい（発明５）。
【００１５】
上記発明（発明１〜５）において、前記接着剤層は、屈折率が１．４５以下であることが好ましい（発明６）。
【００１６】
上記発明（発明１〜６）において、前記光記録層は、光子吸収性材料を含有することが好ましい（発明７）。
【００１７】
第２に本発明は、前記多層光記録媒体製造用シート（発明１〜７）を用いて得られることを特徴とする多層光記録媒体を提供する（発明８）。
【００１８】
第３に本発明は、光記録層と、接着剤層とを積層してなり、前記接着剤層は、構成モノマー成分として、フッ素含有モノマーおよび／またはケイ素含有モノマーを含む重合体を主成分とする接着剤によって構成され、かつ、前記接着剤層は、ドメイン構造を有しないか、ドメインの大きさが１００ｎｍ以下のドメイン構造を有しており、前記フッ素含有モノマーおよび前記ケイ素含有モノマーの合計含有量は、前記重合体における構成モノマー成分としてのモノマー全量を１００質量％としたときに、１０〜１００質量％であることを特徴とする多層光記録媒を提供する（発明９）。
【００１９】
第４に本発明は、構成モノマー成分として、フッ素含有モノマーおよび／またはケイ素含有モノマーを含む重合体を主成分とする接着剤であって、前記フッ素含有モノマーおよび前記ケイ素含有モノマーの合計含有量は、前記（メタ）アクリル酸エステル共重合体における構成モノマー成分としてのモノマー全量を１００質量％としたときに、１０〜１００質量％であり、前記接着剤は、ドメイン構造を有しないか、ドメインの大きさが１００ｎｍ以下のドメイン構造を有しており、前記接着剤を厚さ１０μｍの接着剤層にしたときの屈折率は、１．４５以下であることを特徴とする接着剤を提供する（発明１０）。
【発明の効果】
【００２０】
本発明によれば、光記録層と接着剤層との界面で十分な強度の反射光を検出することができ、かつ接着剤層における散乱光が少なく、反射光を検出する際のノイズの少ない多層光記録媒体が得られる。
【図面の簡単な説明】
【００２１】
【図１】本発明の一実施形態に係る多層光記録媒体製造用シートの断面図である。
【図２】本発明の一実施形態に係る多層光記録媒体の断面図である。
【図３】実施例３における接着剤層のＳＰＭによるＤＦＭ位相像の写真である。
【図４】実施例１４における接着剤層のＳＰＭによるＤＦＭ位相像の写真である。
【図５】比較例４における接着剤層のＳＰＭによるＤＦＭ位相像の写真である。
【発明を実施するための形態】
【００２２】
以下、本発明の実施形態について説明する。
本実施形態によって提供される多層光記録媒体においては、記録材料の光子吸収を利用して記録が行われる。光子吸収とは、化合物が光子を吸収して励起される現象である。
【００２３】
〔光記録媒体製造用シート〕
図１は本発明の一実施形態に係る多層光記録媒体製造用シートの断面図である。本実施形態に係る多層光記録媒体製造用シート１は、光記録層１１と、光記録層１１に積層された接着剤層１２と、光記録層１１の外側表面に積層された剥離シート１３と、接着剤層１２の外側表面に積層された剥離シート１３’とからなる。ただし、剥離シート１３，１３’は、多層光記録媒体製造用シート１の使用時に剥離されるものである。多層光記録媒体製造用シート１における剥離シート１３または剥離シート１３’はなくてもよい。
【００２４】
〔光記録層〕
光記録層１１を構成する記録材料（光記録材料）としては、光子吸収性材料を含むものであればよく、従来の光記録媒体における光記録層の構成材料として知られている材料の中から任意のものを適宜選択して用いることができる。光子吸収性材料としては、例えば、一光子吸収性材料や多光子吸収性材料が挙げられる。多光子吸収性材料とは、２つ以上の光子を同時に吸収し、励起状態へと遷移する性質を有する化合物を意味する。多光子吸収性材料は、光子吸収が光強度の強い位置でのみ起こるため、空間分解能が向上し、光記録媒体の内部の一点を狙って記録することが可能となる。その中でも実用に十分な記録感度を得るという観点から、光記録層１１は、多光子吸収性材料を含有することが好ましく、中でも、二光子吸収断面積が０.１ＧＭ以上の二光子吸収性材料を含むことが好ましく、特に１００ＧＭ以上の二光子吸収性材料を含むことが好ましい。なお、「ＧＭ」は、１０−５０ｃｍ４・ｓ・ｍｏｌｅｃｕｌｅ−１・ｐｈｏｔｏｎ−１を意味する。
【００２５】
上記のような光記録材料としては、例えば光子吸収性材料単独で構成した材料、光子吸収性材料と、励起された光子吸収性材料からのエネルギー移動によって変化を起こす他の反応性化合物とで構成した材料、あるいはこれらを必要に応じてマトリクスに配合した材料などが挙げられる。
【００２６】
上記マトリクスを構成する材料は、無機材料であっても有機材料であってもよいが、多層光記録媒体製造用シート１の製造の簡便さや、材料の選択肢の多さなどの点から、有機系の高分子材料が好ましい。この高分子材料はホモポリマーであってもコポリマーであってもよく、そのモノマーの種類、分子量、重合形態などについては特に制限はない。
【００２７】
上記高分子材料の具体例としては、各種ポリエチレン、エチレン／１−ブテン共重合体、エチレン／４−メチル−１−ペンテン共重合体、エチレン／１−ヘキセン共重合体、ポリプロピレン、エチレン／プロピレン共重合体、プロピレン／１−ブテン共重合体、ポリ１−ブテン、１−ブテン／４−メチル−１−ペンテン共重合体、ポリ４−メチル−１−ペンテン、ポリ３−メチル−１−ブテン、エチレン／環状オレフィン共重合体、環状オレフィン系樹脂等のポリオレフィン類、エチレン／酢酸ビニル共重合体、エチレン／アクリル酸共重合体またはその金属塩、ポリメタクリル酸メチル、脂環式アクリル樹脂等のポリ（メタ）アクリレート、ポリエチレンテレフタレート、ポリエチレンナフタレート等のポリエステル系樹脂、ポリパーフルオロエチレン、パーフルオロアルケニルビニルエーテル重合体等のフッ素系樹脂、ポリスチレン、ポリビニルアルコール、ポリカーボネート、ポリフェニレンサルファイド、ポリエーテルスルホン、ポリイミド、ポリフェニレンオキシド、オレフィン／Ｎ−置換マレイミド共重合体、アリルカーボネート樹脂、エポキシアクリレート樹脂、ウレタンアクリレート樹脂などが挙げられる。これらの高分子材料は１種を単独で用いてもよく、２種以上を組み合わせて用いてもよい。なお、本明細書において、（メタ）アクリレートとは、アクリレートおよびメタクリレートの両方を意味するものである。他の類似用語も同様である。
【００２８】
一方、光子吸収性材料は、上記のマトリクスに対して、主鎖または側鎖成分として化学結合したものであってもよいし、単にマトリクス中に分散または溶解されていてもよい。この光子吸収性材料としては特に制限はなく、様々な化合物を用いることができる。当該光子吸収性材料としては、例えば、シアニン色素、スチリル色素、ピリリウム色素、チアピリリウム色素、メロシアニン色素、アリーリデン色素、オキソノール色素、スクアリウム色素、アズレニウム色素、クマリン色素、ピラン色素、キノン色素、アントラキノン色素、チリフェニルメタン色素、ジフェニルメタン色素、キサンテン色素、チオキサンテン色素、フェノチアジン色素、アゾ色素、アゾメチン色素、フルオレノン色素、ジアリールエテン色素、スピロピラン色素、フルギド色素、ペリレン色素、ポリエン色素、ジフェニルアミン色素、キナクドリン色素、アズレニウム色素、ポルフィリン色素、フタロシアニン色素、スチレン系色素、フェニレンビニレン色素、トリフェニルアミン系色素、カルバゾール系色素などが挙げられる。
【００２９】
上記光子吸収性材料の分子量としては特に制限はないが、６００以上であることが好ましい。分子量が６００以上であると、光子吸収性材料の接着剤層１２への移行を抑制することができる。分子量の上限に特に制限はないが、通常、数平均分子量Ｍｎで１００,０００程度である。このような高分子量の光子吸収性材料は、例えば前述したマトリクスに対して、主鎖または側鎖成分として化学結合させることにより得ることができる。なお、上記数平均分子量Ｍｎは、ゲルパーミエーションクロマトグラフィー法（ＧＰＣ法）により測定されるポリスチレン換算の値である。
【００３０】
上記のような光子吸収性化合物を用いて記録する方式としては、例えば、アゾ基やＣ＝Ｃ基、Ｃ＝Ｎ基含有化合物のように光によって異性化する材料や、(メタ)アクリレート化合物のように光によって重合反応を起こす材料、有機フォトクロミック材料のように光によって可逆的な構造変化を起こす材料、光によって電荷分布が起こる有機リフラクティブ材料などを用いて屈折率変調を読み取る方式や、光によって蛍光特性が変化する材料を用いて蛍光を読み取る方式、光によって酸を発生する材料と酸発色性色素の組み合わせや、消色剤と消色性色素を組み合わせて、吸収率変調や屈折率変調を読み取る方式などが挙げられる。これらの記録方式において、光子吸収性化合物そのものが、光子吸収により構造変化や反応するものであってもよいし、光子吸収によって励起された光子吸収性化合物から、光子吸収により得た励起エネルギーが他の化合物へ移動することによって、構造変化や反応を起こすものでもよい。
【００３１】
光記録層１１の厚さは、特に制限はないが、通常０.０４〜５０μｍ程度、好ましくは０.０５〜１０μｍである。
【００３２】
〔接着剤層〕
接着剤層１２は、構成モノマー成分として、フッ素含有モノマーおよび／またはケイ素含有モノマーを含む重合体を主成分とする接着剤によって構成され、かつ、ドメイン構造を有しないか、ドメインの大きさが１００ｎｍ以下のドメイン構造を有している。また、上記重合体における構成モノマー成分としてのフッ素含有モノマーおよびケイ素含有モノマーの合計含有量は、モノマー成分全量を１００質量％としたときに、１０〜１００質量％である。なお、上記接着剤は、感圧接着剤であってもよいし、非感圧接着剤であってもよいが、多層光記録媒体製造用シート１の使用の簡便性の観点から、感圧接着剤であることが好ましい。
【００３３】
上記のような材料および構造からなる接着剤層１２は、屈折率が低く、光記録層１１との屈折率差が大きいため、光記録層１１と接着剤層１２との界面で、検出に必要な十分な強度の反射光を得ることができる。また、上記のような材料および構造からなる接着剤層１２は、散乱光が少ないため、光記録層１１と接着剤層１２との界面で反射光を検出する際のノイズが少なく、反射光の検出不良の発生を抑制することができる。
【００３４】
ここで、ドメインとは、走査型プローブ顕微鏡（ＳＰＭ）のダイナミック・フォース・モード（ＤＦＭ）で位相像を観察したときに見られる、接着剤層中の粒状または島状の樹脂成分をいう。「ドメイン構造を有しない」とは、接着剤層中にドメインが存在せず、全体が一様になっている状態をいう。また、「ドメインの大きさ」とは、接着剤層中に存在するドメイン、すなわち粒状または島状の樹脂成分の大きさをいい、当該粒状部分または島状部分の最大長さをいう。具体的には、３０個のドメインの最大長さの平均値を「ドメインの大きさ」という。接着剤層１２は、ドメイン構造を有しないか、ドメインの大きさが１００ｎｍ以下のドメイン構造を有していることにより、接着剤層１２の内部および界面での散乱光が少ないものとなる。本実施形態に係る接着剤層１２におけるドメインの大きさは、光記録層１１への記録・再生を行う光の波長に対して、接着剤層１２の有するドメインの大きさを十分に小さくし、散乱光を少ないものにするという目的から、１００ｎｍ以下であり、好ましくは８０ｎｍ以下であり、特に好ましくは５０ｎｍ以下である。
【００３５】
フッ素含有モノマーとしては、特に限定されず、分子内に１個以上の重合性不飽和基とフッ素原子とを有する化合物が挙げられ、例えば、片末端または両末端に（メタ）アクリロイル基、ビニル基、エポキシ基等を有する化合物等が挙げられ、中でも片末端に（メタ）アクリロイル基を有するものが好ましい。このようなフッ素含有モノマーとしては、例えば、フッ素含有アクリル系モノマー、テトラフルオロエチレン、ヘキサフルオロプロピレン、クロロフルオロエチレン、フッ化ビニリデン、フッ化ビニル、パーフルオロアルキルビニルエーテル等が挙げられ、中でもフッ素含有アクリル系モノマーが好ましい。
【００３６】
フッ素含有アクリル系モノマーとしては、フッ素原子を１個以上含むアクリル系モノマーであれば限定されず、例えば、２，２，２−トリフルオロエチル（メタ）アクリレート、１，１，１，３，３，３−ヘキサフルオロイソプロピル（メタ）アクリレート、２，２，３，３−テトラフルオロプロピル（メタ）アクリレート、２，２，３，３，３−ペンタフルオロプロピル（メタ）アクリレート、１，２，２，２−テトラフルオロ−１−（トリフルオロメチル）エチル（メタ）アクリレート、２，２，３，３，４，４，４−ヘプタフルオロブチル（メタ）アクリレート、３，３，４，４，５，５，６，６，７，７，８，８，８−トリデカフルオロオクチル（メタ）アクリレート、２−（パーフルオロブチル）エチル（メタ）アクリレート、２−（パーフルオロヘキシル）エチル（メタ）アクリレート、３−（パーフルオロブチル）−２−ヒドロキシプロピル（メタ）アクリレート、３−パーフルオロヘキシル−２−ヒドロキシプロピル（メタ）アクリレート、３−（パーフルオロ−３−メチルブチル）−２−ヒドロキシプロピル（メタ）アクリレート、１Ｈ，１Ｈ，３Ｈ−テトラフルオロプロピル（メタ）アクリレート、１Ｈ，１Ｈ，３Ｈ−ヘキサフルオロブチル（メタ）アクリレート、１Ｈ，１Ｈ，５Ｈ−オクタフルオロペンチル（メタ）アクリレート、１Ｈ，１Ｈ，７Ｈ−ドデカフルオロヘプチル（メタ）アクリレート、１Ｈ−１−（トリフルオロメチル）トリフルオロエチル（メタ）アクリレート等が挙げられる。これらのフッ素含有アクリル系モノマーは、１種を単独で用いてもよいし、２種以上を組み合わせて用いてもよい。
【００３７】
ケイ素含有モノマーとしては、特に限定されず、分子内に１個以上の重合性不飽和基を有するシロキサン系化合物が挙げられ、例えば、片末端または両末端に（メタ）アクリロイル基、ビニル基、エポキシ基等を有するものが挙げられる。このようなモノマーとしては、例えば、ケイ素含有アクリル系モノマーが挙げられる。
【００３８】
ケイ素含有アクリル系モノマーとしては、側鎖にケイ素原子含有基を有するとともに、炭素数２〜２０のアルキル基を有する（メタ）アクリレートが好ましく使用される。
【００３９】
ケイ素含有アクリル系モノマーとしては、例えば、２−（トリメチルシリルオキシ）エチル（メタ）アクリレート、３−［トリス（トリメチルシリルオキシ）シリル］プロピル（メタ）アクリレート等が挙げられる。ケイ素含有アクリルモノマーの具体的な製品としては、チッソ社製のサイラプレーンＦＭシリーズ、ＴＭシリーズ（製品名）（例えば、ＦＭ−７７１１、ＦＭ７７２１、ＦＭ７７３１、ＦＭ−０７１１、ＦＭ−０７２１、ＦＭ−０７２５、ＴＭ０７０１、ＴＭ０７０１Ｔ）等が挙げられる。これらのケイ素含有アクリル系モノマーは、１種を単独で用いてもよいし、２種以上を組み合わせて用いてもよい。
【００４０】
上記重合体がフッ素含有モノマーおよび／またはケイ素含有モノマーを所定量含むことで、接着剤層１２の屈折率が低くなり、光記録層１１と接着剤層１２との界面で、検出に必要な十分な強度の反射光を得ることができる。
【００４１】
重合体は、上記フッ素含有モノマーおよび／またはケイ素含有モノマー以外に、構成モノマーとして、架橋構造を形成し得る官能基を有するアクリル系モノマーを含むことが好ましい。当該官能基を有するアクリル系モノマーは、後述する架橋剤と反応して結合し、架橋構造を形成するため、接着剤層の凝集力を高め、接着剤層の染み出しを防止することができる。
【００４２】
重合体中における架橋構造を形成し得る官能基を有するアクリル系モノマーの含有量は、モノマー成分全量を１００質量％としたときに、０．１〜１０質量％であることが好ましく、０．１〜５質量％であることがより好ましい。
【００４３】
架橋構造を形成し得る官能基としては、用いる架橋剤の種類にもよるが、通常は、カルボキシル基、水酸基、アミノ基およびアミド基が挙げられる。なかでも、光記録層との接着性に優れるという点から、カルボキシル基が好ましい。
【００４４】
上記官能基を有するアクリル系モノマーとしては、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート等のヒドロキシアルキル（メタ）アクリレート、モノメチルアミノエチル（メタ）アクリレート、モノエチルアミノエチル（メタ）アクリレート、モノメチルアミノプロピル（メタ）アクリレート、モノエチルアミノプロピル（メタ）アクリレート等のモノアルキルアミノアルキル（メタ）アクリレート；アクリル酸、メタクリル酸、クロトン酸、マレイン酸、イタコン酸、シトラコン酸、コハク酸等のエチレン性不飽和カルボン酸などが挙げられる。
【００４５】
これらの中でも、官能基を有するアクリル系モノマーとしては、重合の均一性という点から、アクリル酸、メタクリル酸、クロトン酸、マレイン酸、イタコン酸、シトラコン酸、コハク酸等のエチレン性不飽和カルボン酸であることが好ましい。これらは、単独で用いてもよいし２種以上を組み合わせて用いてもよい。
【００４６】
重合体は、上記フッ素含有モノマーおよび／またはケイ素含有モノマー以外に、構成モノマーとして、所望により架橋構造を形成し得る官能基を有しない（メタ）アクリル酸エステルを含有するものであってもよい。
【００４７】
架橋構造を形成し得る官能基を有しない（メタ）アクリル酸エステルとしては、アルキル基の炭素数が１〜２０の（メタ）アクリル酸アルキルエステルが好ましい。アルキル基の炭素数が１〜２０の（メタ）アクリル酸アルキルエステルとしては、例えば、メチル（メタ）アクリレート、エチル（メタ）アクリレート、プロピル（メタ）アクリレート、イソプロピル（メタ）アクリレート、ｎ−ブチル（メタ）アクリレート、イソブチル（メタ）アクリレート、ｔ−ブチル（メタ）アクリレート、ペンチル（メタ）アクリレート、ヘキシル（メタ）アクリレート、シクロヘキシル（メタ）アクリレート、２−エチルヘキシル（メタ）アクリレート、イソオクチル（メタ）アクリレート、デシル（メタ）アクリレート、ドデシル（メタ）アクリレート、ミリスチル（メタ）アクリレート、パルミチル（メタ）アクリレート、ステアリル（メタ）アクリレート、エトキシ−ジエチレングリコールアクリレート、イソアミルアクリレート、メトキシ−トリエチレングルコールアクリレート、２−エチルヘキシル-ジグルコールアクリレート、メトキシ−ポリエチレングリコールアクリレート、メトキシジプロピレングルコールアクリレート等が挙げられる。これらは、単独で用いてもよいし、２種以上を組み合わせて用いてもよい。
【００４８】
重合体は、所望により、例えば、酢酸ビニル、プロピオン酸ビニル等のビニルエステル類；エチレン、プロピレン、イソブチレン等のオレフィン類；塩化ビニル、ビニリデンクロリド等のハロゲン化オレフィン類；スチレン、α−メチルスチレン等のスチレン系モノマー；ブタジエン、イソプレン、クロロプレン等のジエン系モノマー；アクリロニトリル、メタクリロニトリル等のニトリル系モノマー；アクリルアミド、Ｎ−メチルアクリルアミド、Ｎ,Ｎ−ジメチルアクリルアミド等のアクリルアミド類などの他のモノマーを含んでいてもよく、これらは単独で用いてもよいし、２種以上を組み合わせて用いてもよい。
【００４９】
上記重合体中における構成モノマー成分としてのフッ素含有モノマーおよびケイ素含有モノマーの合計含有量は、モノマー成分全量を１００質量％としたときに、１０〜１００質量％である。フッ素含有モノマーおよびケイ素含有モノマーの合計含有量が１０質量％未満であると、後述するように得られる接着剤層１２の屈折率を低くすることが困難となるおそれがある。屈折率を低くする観点からも、フッ素含有モノマーおよびケイ素含有モノマーの合計含有量は、好ましくは５５〜９９．９質量％であり、より好ましくは６０〜９９．９質量％であり、特に好ましくは８０〜９９．９質量％である。
【００５０】
所望により用いられる他のモノマー（架橋構造を形成し得る官能基を有しない（メタ）アクリル酸エステルを含む）を使用する場合、上記重合体中における他のモノマーの含有量は、０．１〜９０質量％以下であることが好ましい。当該他のモノマーを使用することで、得られる接着剤が所望の粘着物性を有するように設計し易くなる。
【００５１】
上記重合体の重合形態については、特に制限はなく、ランダム、ブロック、グラフト共重合体のいずれであってもよい。また、重合体の分子量は、重量平均分子量（Ｍｗ）で１万〜２００万の範囲が好ましく、特に５万〜１００万の範囲がより好ましく、特に１０万〜８０万の範囲が好ましい。なお、上記重量平均分子量（Ｍｗ）は、ゲルパーミエーションクロマトグラフィー（ＧＰＣ）法により測定したポリスチレン換算の値である。
【００５２】
上記重合体は、上記のモノマー成分の混合物を慣用の方法（例えば、乳化重合法、溶液重合法、懸濁重合法、塊状重合法、水溶液重合法など）により重合して調製することができる。中でも、重合時の安定性および使用時の取り扱い易さの観点から、有機溶媒中で行う溶液重合法で製造するのが好ましい。
【００５３】
例えば、有機溶媒中にモノマー成分の混合物を溶解した後、従来公知のアゾビスイソブチロニトリル、２，２'−アゾビス（２−アミノジプロパン)二塩酸塩、４，４'−アゾビス（４−シアノ吉草酸)等のアゾ系重合開始剤またはベンゾイルパーオキシド等の過酸化物系重合開始剤を添加してラジカル重合させることにより、上記重合体を製造することができる。
【００５４】
上記重合開始剤の量は、モノマー成分の混合物１００質量部に対して０．０１〜５質量部の範囲が好ましく、特に０．１〜１質量部の範囲が好ましい。
【００５５】
ラジカル重合は、通常１０〜１００℃程度、好ましくは、５０〜９０℃程度で、１〜２０時間程度、好ましくは３〜１０時間程度加熱することで行うことができ、これによって、上記重合体の有機溶媒溶液が得られる。
【００５６】
上記重合体は、１種を単独で用いてもよいし、２種以上を組み合わせて用いてもよい。
【００５７】
上記重合体は、架橋剤によって架橋されていることが好ましい。これにより、得られる接着剤の凝集力が高まり、多層光記録媒体製造用シート１における接着剤層１２として好ましいものとなる。
【００５８】
架橋剤としては、金属系架橋剤、エポキシ系架橋剤、アジリジン系架橋剤、イソシアナート系架橋剤等の架橋剤として慣用されているものの中から選択することができるが、中でも、金属系架橋剤、エポキシ系架橋剤およびアジリジン系架橋剤からなる群から選ばれる少なくとも１種であることが好ましい。架橋剤は、１種を単独で用いてもよいし、２種以上を組み合わせて用いてもよい。上記重合体中におけるフッ素含有モノマー成分およびケイ素含有モノマー成分は極性が低く、上記重合体も極性が低くなりやすいため、一般的には上記重合体と架橋剤との相溶性が悪くなり、得られる接着剤層にてドメイン構造ができ易い傾向にある。しかしながら、上記の好ましい架橋剤を使用すれば、上記重合体と架橋剤との相溶性が高くなり、得られる接着剤層のドメイン構造におけるドメインが小さくなって、光の散乱が少なくなる。
【００５９】
金属系架橋剤としては、金属キレート化合物、金属アルコキシド、金属塩物等が挙げられるが、中でも金属キレート化合物が好ましい。金属キレート化合物としては、特に制限はなく、アクリル系粘着剤における金属キレート系化合物として公知の化合物の中から任意のものを適宜選択することができる。この金属キレート系化合物には、金属原子がアルミニウム、ジルコニウム、チタニウム、亜鉛、鉄、スズ等のキレート化合物があるが、塗工液のポットライフの設定など、反応性をコントロールしやすい等の点からアルミニウムキレート化合物が好ましい。
【００６０】
アルミニウムキレート化合物としては、例えば、ジイソプロポキシアルミニウムモノオレイルアセトアセテート、モノイソプロポキシアルミニウムビスオレイルアセトアセテート、モノイソプロポキシアルミニウムモノオレエートモノエチルアセトアセテート、ジイソプロポキシアルミニウムモノラウリルアセトアセテート、ジイソプロポキシアルミニウムモノステアリルアセトアセテート、ジイソプロポキシアルミニウムモノイソステアリルアセトアセテート、モノイソプロポキシアルミニウムモノ−Ｎ−ラウロイル−β−アラネートモノラウリルアセトアセテート、アルミニウムトリスアセチルアセトネート、モノアセチルアセトネートアルミニウムビス(イソブチルアセトアセテート)キレート、モノアセチルアセトネートアルミニウムビス(２−エチルヘキシルアセトアセテート)キレート、モノアセチルアセトネートアルミニウムビス(ドデシルアセトアセテート)キレート、モノアセチルアセトネートアルミニウムビス(オレイルアセトアセテート)キレート等が挙げられる。これらは、１種を単独で用いてもよいし、２種以上を組み合わせて用いてもよい。
【００６１】
エポキシ系架橋剤としては、脂環式エポキシ系化合物または脂肪族エポキシ系化合物が好ましい。脂環式エポキシ系化合物・脂肪族エポキシ系化合物としては、例えば、３,４−エポキシシクロヘキシルメチル、３,４−エポキシシクロヘキシルカルボキシレート、１,３−ビス（Ｎ,Ｎ'−ジグリシジルアミノメチル）シクロヘキサン、水素添加ビスフェノールＡジグリシジルエーテル、ポリエチレングリコールジグリシジルエーテル、ポリプロピレングリコールジグリシジルエーテル、１,６−ヘキサンジオールグリシジルエステル、アジピン酸グリシジルエステル、セバシン酸グリシジルエステル等が挙げられる。これらは、１種を単独で用いてもよいし、２種以上を組み合わせて用いてもよい。
【００６２】
アジリジン系架橋剤としては、脂肪族アジリジン系化合物が好ましい。脂肪族アジリジン系化合物としては特に制限はなく、アクリル系粘着剤における脂肪族アジリジン系化合物として公知の化合物の中から任意のものを適宜選択することができる。脂肪族アジリジン系化合物としては、例えば、トリメチロールプロパントリ（２−メチル−１−アジリジンプロピオネート）、テトラメチロールメタン−トリ−β−アジリジニルプロピオネート、２,２'−ビスヒドロキシメチルブタノール−トリス[３−(１−アジリジニル)プロピオネート]、１,６−ヘキサメチレンジエチレンウレア等が挙げられる。
【００６３】
上記架橋剤の配合量は、接着剤としての性能の観点から、上記重合体１００質量部に対し、通常０.０１〜５.０質量部、好ましくは０.０５〜３.０質量部、特に好ましくは０.１〜１.０質量部の範囲で選定される。
【００６４】
上記接着剤には、本実施形態における効果が損なわれない範囲で、所望により、粘着付与剤、酸化防止剤、紫外線吸収剤、光安定剤、軟化剤、充填剤、難燃剤等を添加することができる。
【００６５】
接着剤層１２の厚さは、１〜５０μｍであることが好ましく、特に２〜４０μｍであることが好ましい。接着剤層１２の厚さを上記範囲とすることで、光記録層１１と接着剤層１２との界面からの反射光を利用して各層の界面を検出し、光記録層１１から情報の読み取りを行うことができる。
【００６６】
接着剤層１２の屈折率は、１．４５以下であることが好ましく、１．４４以下であることがより好ましく、１．４２以下であることが特に好ましく、１．４０以下であることがさらに好ましい。接着剤層１２の屈折率がかかる範囲にあることで、光記録層１１との屈折率差が大きくなり、光記録層１１と接着剤層１２との界面から検出に十分な反射光が得られる。なお、通常の光記録層１１の屈折率は、１．５８程度である。本実施形態における接着剤層１２は、前述した接着剤を使用することにより、上記の屈折率を達成することができる。なお、本明細書における屈折率は、アッベ屈折率計を使用してＪＩＳ  Ｋ７１４２（２００８）に準じて測定した値である。
【００６７】
接着剤層１２のヘイズ値は、１．３％以下であることが好ましく、特に０．７％以下であることが好ましく、さらには０．５％以下であることが好ましい。ヘイズ値が１．３％より大きい場合、光の散乱が多すぎて、多層光記録媒体の接着剤層１２として使用することができないおそれがある。なお、本明細書におけるヘイズ値は、ヘイズメーターを使用してＪＩＳ  Ｋ７１０５に準じて測定した値である。
【００６８】
接着剤層１２の保持力は、７０,０００秒間保持した時にずれがないことが好ましい。接着剤層１２の２５℃における保持力が上記の範囲にあれば、接着剤層１２と他の層（主として光記録層１１）との接着力が十分である。なお、本明細書における保持力は、接着剤層（２５ｍｍ×２５ｍｍ）の一方の面にポリエチレンテレフタレートフィルム、他方の面にステンレススチール（ＳＵＳ３０４）からなる試験板を貼付し、１ｋｇの錘を接着剤層に取り付け、４０℃、５０％ＲＨ環境下にて、ＪＩＳ  Ｚ０２３７（２００９）に基づいて７０,０００秒後のずれ量（μｍ）を測定した。
【００６９】
なお、上記接着剤層１２を構成する接着剤は、多層光記録媒体の接着剤層以外の用途にも使用することができる。中でも、屈折率を低くしたい場合の接着剤として好ましく使用することができ、特に屈折率が１．４５以下の接着剤として好ましく使用することができる。上記接着剤は、例えば、光導波路用樹脂や、光学接着剤、フッ素系材料接着用樹脂等として使用することができる。
【００７０】
〔剥離シート〕
剥離シート１３，１３’としては、本実施形態における接着剤層１２が剥離可能なものであればよく、従来公知のものを使用することができる。例えば、ポリエチレンテレフタレートやポリプロピレンなどの樹脂フィルムや、それら樹脂フィルムを従来公知の剥離剤（例えば、シリコーン系剥離剤、長鎖アルキル系剥離剤、アルキド樹脂系剥離剤等）で剥離処理した剥離シートを使用することができる。
【００７１】
剥離シート１３，１３’は、それぞれ光記録層１１または接着剤層１２に平滑性を付与するために、光記録層１１または接着剤層１２と接触する側の表面粗さ（Ｒａ）が１μｍ以下、特に０．５μｍ以下であることが好ましい。剥離シート１３，１３’の表面粗さ（Ｒａ）が１μｍを超えると、光記録層１１または接着剤層１２の表面粗さが大きくなり、得られる多層光記録媒体の信号特性が低下するおそれがある。剥離シート１３，１３’の厚さは、通常２０〜１５０μｍ程度である。
【００７２】
なお、剥離シート１３，１３’は、剥離力の差が生じるように構成することが好ましい。このうち、先に剥離する方は軽剥離タイプのものとし、後に剥離する方は重剥離タイプのものとするのが好ましい。また、剥離力の差が生じるようにする方法としては、剥離シート１３，１３’のうち、一方を未処理の樹脂フィルム、他方を剥離シートとしてもよい。
【００７３】
〔多層光記録媒体製造用シートの製造方法〕
上記多層光記録媒体製造用シート１は、例えば、以下に示す方法により製造することができる。まず、光記録層１１を構成する材料と、所望によりさらに溶媒とを含有する光記録層１１用の塗布剤を調製するとともに、接着剤層１２を構成する材料（接着剤）と、所望によりさらに溶媒とを含有する接着剤層１２用の塗布剤とを調製する。
【００７４】
そして、（１）光記録層１１用の塗布剤を剥離シート１３の剥離性を有する面上に塗布して光記録層１１を形成した後、その上に接着剤層１２用の塗布剤を塗布して接着剤層１２を形成し、その接着剤層１２の表面にもう１枚の剥離シート１３’の剥離性を有する面を重ねて積層するか、（２）接着剤層１２用の塗布剤を剥離シート１３’の剥離性を有する面上に塗布して接着剤層１２を形成した後、その上に光記録層１１用の塗布剤を塗布して光記録層１１を形成し、その光記録層１１の表面にもう１枚の剥離シート１３の剥離性を有する面を重ねて積層するか、（３）光記録層１１用の塗布剤を剥離シート１３の剥離性を有する面上に塗布して光記録層１１を形成し、一方、接着剤層１２用の塗布剤を剥離シート１３’の剥離性を有する面上に塗布して接着剤層１２を形成し、光記録層１１と接着剤層１２とが重ね合わせられるようにして両者を積層する。塗布剤の塗工には、例えば、キスロールコーター、リバースロールコーター、ナイフコーター、ロールナイフコーター、ダイコーター等の塗工機を使用することができる。
【００７５】
上記のようにして得られた多層光記録媒体製造用シート１は、次に説明する多層光記録媒体の製造材料として好適に用いられる。なお、図１の構成の多層光記録媒体製造用シート１は一例であり、接着剤層１２および光記録層１１は、それぞれ単層であっても複数層であってもよい。
【００７６】
なお、本実施形態に係る多層光記録媒体製造用シート１は、必要に応じて、当該多層光記録媒体製造用シート１を補強するための透明樹脂層や、多層光記録媒体内部に位置情報を設けるために、記録ピットおよび／またはグルーブとして表面に凹凸を有する位置情報付与層、さらには光導波層、反射層、誘電体層などを存在させてもよい。この場合、例えば上記透明樹脂層は、光記録層１１と接着剤層１２との間、接着剤層１２の光記録層１１とは反対側の面上、または光記録層１１の接着剤層１２とは反対側の面上に設けることができる。また、上記位置情報付与層は、それを形成させる利便性の観点から、接着剤層１２とは反対側の最外層に設けることが好ましい。
【００７７】
〔多層光記録媒体〕
図２は本発明の一実施形態に係る多層光記録媒体の断面図である。本実施形態に係る多層光記録媒体１０は、基板３と、基板３上に設けられた、光記録層１１と接着剤層１２とが積層された構造体（以下、「多層構造体２」という）と、多層構造体２上に設けられた光透過性保護フィルム５とから構成される。なお、本実施形態に係る多層光記録媒体１０は、必要に応じて、光記録層１１を補強するための透明樹脂層や、多層光記録媒体内部に位置情報を設けるために、記録ピットおよび／またはグルーブとして表面に凹凸を有する位置情報付与層、さらには光導波層、反射層、誘電体層などを存在させてもよい。この場合、例えば上記透明樹脂層は、光記録層１１の接着剤層１２とは反対側の面上に設けることができる。
【００７８】
基板３は、光学特性および剛性に優れた材料からなり、例えば、ポリメチルメタクリレート、ポリカーボネート、ポリエチレンテレフタレート、ポリオレフィン等の合成樹脂や、ガラス類などからなる。この基板３の厚さは、特に制限はないが、通常０．０３〜２ｍｍ程度、好ましくは０．０５〜１．５ｍｍである。基板３の厚さが０．０３ｍｍ未満では、積層工程におけるハンドリングが困難になる場合があり、基板３の厚さが２ｍｍを超えると、多層光記録媒体が必要以上に厚くなりすぎることが多い。
【００７９】
多層構造体２は、光記録層１１と接着剤層１２とが積層された構造体であり、好ましくは前述した多層光記録媒体製造用シート１を用いて形成される。
【００８０】
多層構造体２における光記録層１１と接着剤層１２のそれぞれの積層数は、特に制限はないが、下限は通常２層以上、好ましくは５層以上である。１層では十分な記録密度が得られない。一方、上限は通常５００層以下であり、好ましくは２００層以下である。５００層を超えると、各層での光の吸収や層間での光の反射などによって、情報の書き込みや読み込みに不具合を生じる可能性がある。
【００８１】
多層構造体２の厚さは、通常１０μｍ〜５ｍｍ程度、好ましくは２０μｍ〜２ｍｍ、さらに好ましくは５０μｍ〜１.２ｍｍである。
【００８２】
光透過性保護フィルム５としては、通常、光透過性の樹脂フィルムが使用される。かかる樹脂フィルムとしては、特に制限はなく、従来、光記録媒体の保護フィルムとして慣用されているものの中から適宜選択して用いることができる。この光透過性保護フィルム５の厚さは、特に制限はないが、通常３〜６００μｍ程度、好ましくは５〜１５０μｍである。光透過性保護フィルム５の厚さが６００μｍを超えると、各層にフォーカスできなくなるおそれがあり、光透過性保護フィルム５の厚さが３μｍ未満であると、十分な保護ができないおそれがある。
【００８３】
上記多層光記録媒体１０の製造方法の一例について説明する。
最初に、基板３を用意し、その上に接着剤層４を形成する。この接着剤層４の材料は、上記接着剤層１２を構成している接着剤と同じであっても異なっていてもよい。
【００８４】
そして、多層光記録媒体製造用シート１から剥離シート１３を剥がし、露出した光記録層１１と、基板３上の接着剤層４とが対面するようにして、両者を接合させる。次いで、この積層体から、剥離シート１３’を剥がして接着剤層１２を露出させ、この接着剤層１２と、別の多層光記録媒体製造用シート１から剥離シート１３を剥がして露出した光記録層１１とが対面するようにして、両者を接合させる。以下同様の手順で、順次積層を繰り返すことにより、光記録層１１および接着剤層１２がそれぞれ複数積層されてなる多層構造体２が得られる。
【００８５】
最後に、最上層の剥離シート１３’を剥がして露出した接着剤層１２に、光透過性保護フィルム５を貼付して、多層光記録媒体１０を得る。
【００８６】
多層光記録媒体１０の製造方法の他の例としては、基板３を用意し、多層光記録媒体製造用シート１から剥離シート１３’を剥がし、露出した接着剤層１２と、基板３の表面とが対面するようにして、両者を接合させる。次いで、この積層体から、剥離シート１３を剥がして光記録層１１を露出させ、この光記録層１１と、別の多層光記録媒体製造用シート１から剥離シート１３’を剥がして露出した接着剤層１２とが対面するようにして、両者を接合させる。以下同様の手順で、順次積層を繰り返すことにより、接着剤層１２および光記録層１１が複数積層されてなる多層構造体２が得られる。最後に、最上層の剥離シート１３を剥がして露出した光記録層１１に、接着剤層付きの光透過性保護フィルムを貼付して、多層光記録媒体１０を得る。
【００８７】
本実施形態に係る多層光記録媒体１０においては、前述した接着剤層１２を使用することにより、光記録層１１と接着剤層１２との界面で、検出に必要な十分な強度の反射光を得ることができる。また、接着剤層１２における散乱光が少なく、ノイズが少ないため、反射光の検出不良の発生を抑制することができる。
【００８８】
なお、多層光記録媒体１０は、多層光記録媒体製造用シート１を使用することなく製造することもできる。例えば、所定の基材または基板３の上に、接着剤層１２用の塗布剤を塗布して接着剤層１２を形成し、その接着剤層１２の上に光記録層１１用の塗布剤を塗布して光記録層１１を形成し、さらにその光記録層１１の上に接着剤層１２用の塗布剤を塗布して接着剤層１２を形成し、この工程を繰り返すことで、多層光記録媒体１０を製造することができる。あるいは、あらかじめ剥離シート上に光記録層１１を形成しておき、所定の基材または基板３の上に、接着剤層１２用の塗布剤を塗布して接着剤層１２を形成し、その接着剤層１２の上に上記光記録層１１を積層して剥離シートを剥離し、さらにその光記録層１１の上に接着剤層１２用の塗布剤を塗布して接着剤層１２を形成し、この工程を繰り返すことで、多層光記録媒体１０を製造することができる。
【００８９】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【実施例】
【００９０】
以下、実施例等により本発明をさらに具体的に説明するが、本発明の範囲はこれらの実施例等に限定されるものではない。
【００９１】
〔実施例１〜２０，比較例１〜４〕
（１）光記録層の形成
光子吸収性材料としての１，１−ビス−［４−［Ｎ，Ｎ−ジ（ｐ−トリル）アミノ］フェニル］シクロヘキサン（東京化成工業社製）１０質量部と、溶剤としてのトルエン９０質量部とを混合し、固形分濃度１０質量％の第１の溶液を調製した。また、マトリクスとしてのポリスチレン（東ソー社製，Ｆ−８０）１０質量部と、溶剤としてのトルエン９０質量部とを混合し、固形分濃度１０質量％の第２の溶液を調製した。上記第１の溶液と上記第２の溶液とを、質量比７：３の割合で混合し、これを光記録層用塗工液とした。
【００９２】
厚さ３８μｍのポリエチレンテレフタレートフィルム基材にアルキド樹脂系剥離剤で剥離処理した剥離シートの剥離層面に、上記光記録層用塗工液をグラビアコート法にて塗布し、１１０℃で１分間乾燥させて、厚さ約１μｍの光記録層を形成し、剥離シート付き光記録層を得た。
【００９３】
（２）接着剤層の形成
表１に示すフッ素含有モノマーおよび／またはケイ素含有モノマーと、官能基を有するアクリル系モノマーと、（メタ）アクリル酸エステルとを、表１に示す配合比（組成）にて配合し、アゾビスイソブチロニトリル（重合開始剤）０．２５質量部を加えた上で酢酸エチル中で反応させて、アクリル酸エステル共重合体（Ｍｗ＝２００，０００）の酢酸エチル溶液（固形分濃度２０質量％）を得た。これに、表１に示す架橋剤を添加し、接着剤層用塗工液とした。
【００９４】
厚さ３８μｍのポリエチレンテレフタレートフィルムの片面にシリコーン剥離剤で剥離処理した剥離シートの剥離層面に、上記接着剤層用塗工液をナイフコーターにて塗布し、９０℃で１分間乾燥させて、厚さ１０μｍの接着剤層を形成し、剥離シート付き接着剤層を得た。
【００９５】
表１に示す記号は以下の通りである。
＜重合体組成＞
Ｖ−８Ｆ：１Ｈ，１Ｈ，５Ｈ−オクタフルオロペンチルアクリレート（大阪有機工業社製，製品名「Ｖ−８Ｆ」）
Ｖ−４Ｆ：２，２，３，３−テトラフルオロプロピルアクリレート（大阪有機工業社製，製品名「Ｖ−４Ｆ」）
Ｖ−１３Ｆ：３，３，４，４，５，５，６，６，７，７，８，８，８−トリデカフルオロオクチルアクリレート（大阪有機工業社製，製品名「Ｖ−１３Ｆ」）
Ｍ−３Ｆ：２，２，２−トリフルオロエチルメタクリレート(共栄社化学工業社製，製品名「Ｍ−３Ｆ」)
ＴＭ−０７０１Ｔ：３−［トリス（トリメチルシリルオキシ）シリル］プロピルメタクリレート（ＪＮＣ社製，製品名「ＴＭ−０７０１Ｔ」）
ＢＡ：ブチルアクリレート
２ＥＨＡ：２−エチルヘキシルアクリレート
ＨＥＡ：２−ヒドロキシエチルアクリレート
ＨＯＡ−ＭＳ（Ｎ）：２−アクリロイロキシエチル−コハク酸
ＡＡｃ：アクリル酸
＜架橋剤＞
Ｍ−５Ａ：アルミキレート系架橋剤（総研化学社製，製品名「Ｍ−５Ａ」）
ＢＸＸ５１７２：アジリジン系系架橋剤（総研化学社製，製品名「ＢＸＸ５１７２」）
８５１５：イソシアネート系架橋剤（東洋インキ社製，製品名「ＢＨＳ−８５１５」）
コロネートＨＬ：イソシアネート系架橋剤（日本ポリウレタン工業社製，製品名「コロネートＨＬ」）
ＴＣ−５：エポキシ系架橋剤（三菱ガス化学社製，製品名「ＴＣ−５」）
【００９６】
（３）多層光記録媒体製造用シートの作製
上記（２）で得られた剥離シート付き接着剤層の接着剤層側の面と、上記（１）で得られた剥離シート付き光記録層の光記録層側の面とを合わせ、室温下にて、２本のゴムロールを通過させて圧着することにより、光記録層と接着剤層とが積層された多層光記録媒体製造用シートを作製した。この多層光記録媒体製造用シートは、剥離シート／光記録層（１μｍ）／接着剤層（１０μｍ）／剥離シートから構成される。
【００９７】
（４）多層光記録媒体の作製
上記（３）で作製した多層光記録媒体製造用シートにおける接着剤層側の剥離シートを剥がし、露出した接着剤層に、光透過性保護フィルムとしてポリカーボネートシート（厚み７５μｍ）を重ね合わせ、室温下にて、２本のゴムロールを通過させて圧着することにより、接着剤層と光透過性保護フィルムとを積層し、剥離シートを剥がして光記録層を露出させ、積層体Ａを得た。
【００９８】
一方、上記（２）で得られた剥離シート付き接着剤層の接着剤層側の面と、鏡面加工した鏡面ポリカーボネート基板（厚み１．１ｍｍ）とを重ね合わせ、室温下にて、２本のゴムロールを通過させて圧着することにより、接着剤層と鏡面ポリカーボネート基板とを積層し、剥離シートを剥がして接着剤層を露出させ、積層体Ｂを得た。
【００９９】
積層体Ａの露出した光記録層と、積層体Ｂの露出した接着剤層とを重ね合わせ、室温下にて、２本のゴムロールを通過させて圧着することにより、多層光記録媒体を作製した。得られた多層光記録媒体の構成は、ポリカーボネートシート（７５μｍ）／接着剤（１０μｍ）／光記録層／接着剤（１０μｍ）／鏡面ポリカーボネート基板（１．１ｍｍ）である。
【０１００】
〔試験例１〕（屈折率の測定）
上記（２）で形成した接着剤層（厚さ１０μｍ）の屈折率を、測定波長５８９ｎｍで、アッベ屈折率計（アタゴ社製）を使用して、ＪＩＳ  Ｋ７１４２（２００８）に準じて測定した。結果を表１に示す。
【０１０１】
〔試験例２〕（保持力の測定）
上記（２）で形成した接着剤層（２５ｍｍ×２５ｍｍ）の片面を、ポリエチレンテレフタレートフィルム（東洋紡績社製，製品名：コスモシャインＡ４１００，厚さ：５０μｍ）と貼り合わせ、さらに上記接着剤層の反対面から剥離シートを剥離して、露出した接着剤層をステンレススチール（ＳＵＳ３０４）からなる試験板に圧着した。そして、１ｋｇの錘を接着剤層に取り付け、４０℃、５０％ＲＨ環境下にて、ＪＩＳ  Ｚ０２３７（２００９）に基づき、７０,０００秒後の錘のずれ量（μｍ）を測定した。結果を表１に示す。なお、７０,０００秒後に錘が落下しなかった場合を良好とし、７０,０００秒後に錘が落下した場合を不良とした。
【０１０２】
〔試験例３〕（ドメインの大きさの測定）
上記（２）で形成した接着剤層について、走査型プローブ顕微鏡（ＳＰＭ；エスアイアイ・ナノテクノロジー社製，ＳＰＡ  ３００ＨＶ）を使用して、ダイナミック・フォース・モード（ＤＦＭ）にて位相像を観察し、ドメインの大きさ（ｎｍ）を測定した。具体的には、観察を行った位相像から、３０個のドメインを任意に抽出し、それぞれの最大長さを測定し、その平均値をドメインの大きさとした。結果を表１に示す。
【０１０３】
また、実施例３における接着剤層のＳＰＭによるＤＦＭ位相像の写真を図３、実施例１４における接着剤層のＳＰＭによるＤＦＭ位相像の写真を図４、比較例４における接着剤層のＳＰＭによるＤＦＭ位相像の写真を図５に示す。
【０１０４】
〔試験例４〕（ヘイズ値の測定）
上記（２）で形成した接着剤層の両面に、ポリエチレンテレフタレートフィルム（東洋紡績社製，ＰＥＴ５０Ａ−４１００）を貼付した。この積層体に対して光を入射させ、ヘイズメーター（日本電色工業社製，ＮＤＨ２０００）を使用し、ＪＩＳ  Ｋ７１０５に準じてヘイズ値を測定した。結果を表１に示す。
【０１０５】
〔試験例５〕（ノイズレベルの測定）
上記（４）で作製した多層光記録媒体について、ディスクテスター（エキスパートマグネティックス社製，ＢＤＴ−ＳＤＸ）を使用して、波長４０５ｎｍで試験を行い、スペクトラムアナライザ（インステック社製，ＧＳＰ−９３０）を使用して、ＲＦ信号を検出した。その結果、２ＭＨｚの信号強度が−７７ｄＢｍ未満であればノイズレベルは◎、−７７ｄＢｍ以上、−７４ｄＢｍ未満であればノイズレベルは○、−７４ｄＢｍ以上であればノイズレベルは×と判断した。結果を表１に示す。
【０１０６】
【表１】
2014067464.tif 000003
【０１０７】
表１から明らかなように、実施例で得られた接着剤層は、ヘイズが低く、屈折率が１．４５以下と低く、かつドメインの大きさが１００ｎｍ以下であるため、接着剤層と光記録層との界面で反射光の強度が強く、ノイズが少ないものであった。一方、比較例１〜３の接着剤層は、ヘイズは低いものの、屈折率が高すぎたため、接着剤層と光記録層との界面で反射光の強度が弱く、ＲＦ信号を検出することができなかった。また、比較例４，５の接着剤層は、ヘイズおよび屈折率は低いものの、ドメインが大きすぎるため、接着剤層１２の内部および界面での散乱光が多く、十分なＲＦ信号強度が得られず、ノイズが多くなった。
【産業上の利用可能性】
【０１０８】
本発明は、光記録層と接着剤層との界面からの反射光を利用して各層の界面を検出する多層光記録媒体に有用である。
【符号の説明】
【０１０９】
１…多層光記録媒体製造用シート
１１…光記録層
１２…接着剤層
１３，１３’…剥離シート
２…多層構造体
３…基板
４…接着剤層
５…光透過性保護フィルム
１０…多層光記録媒体
【図１】
2014067464.tif 000004
【図２】
2014067464.tif 000005
【図３】
2014067464.tif 000006
【図４】
2014067464.tif 000007
【図５】
2014067464.tif 000008